(57)【要約】【課題】脱水性に優れるセルロース繊維のスラリーとする。【解決手段】セルロース繊維のスラリーを、セルロース繊維を主成分とし、セルロース繊維としてセルロースナノファイバーに加えてパルプを含ませ、スラリーの保水度をセルロースナノファイバーの保水度で除した値が０．５０〜０．９９となり、かつスラリーの自重脱水性が１．１〜２．５となるようにパルプを含ませるようにする。【選択図】なし【特許請求の範囲】
【請求項１】
セルロース繊維を主成分とするスラリーであり、
前記セルロース繊維としてセルロースナノファイバーに加えてパルプを含み、
前記パルプは、前記スラリーの保水度を前記セルロースナノファイバーの保水度で除した値が０．５０〜０．９９となり、かつ前記スラリーの自重脱水性が１．１〜２．５となるように含まれている、
ことを特徴とするセルロース繊維のスラリー。
【請求項２】
前記セルロースナノファイバーの平均繊維径が１０〜１００ｎｍ、前記パルプの平均繊維径が１０〜１００μｍであり、
前記パルプが前記セルロース繊維中において５〜７０質量％を占める、
請求項１に記載のセルロース繊維のスラリー。
【請求項３】
前記パルプのフリーネスが１０〜８００ｍｌである、
請求項１又は請求項２に記載のセルロース繊維のスラリー。
【請求項４】
前記セルロース繊維スラリー中におけるセルロース繊維の固形分濃度が１〜１０質量％である、
請求項１〜３のいずれか１項に記載のセルロース繊維のスラリー。
【請求項５】
密度１．２ｇ／ｃｍ3、含水率１０質量％以下のシート状とした場合における引張弾性率が５〜２０ＧＰａである、
請求項１〜４のいずれか１項に記載のセルロース繊維のスラリー。
【発明の詳細な説明】
【技術分野】
【０００１】
本発明は、セルロース繊維のスラリーに関するものである。
【背景技術】
【０００２】
セルロース繊維をナノレベルまで解繊して得られるセルロースナノファイバー（ＣＮＦ）は、強度、弾性、熱安定性等に優れていることから、各種用途への活用が期待されている。セルロースナノファイバーの用途の１つとしては、セルロースナノファイバーのスラリーを乾燥、成形等して得られるセルロースナノファイバーの成形体等（以下、単に「成形体等」とも言う。）が存在する。例えば、特許文献１は、「蒸気透過手段を使用してなる型にＣＮＦ含有スラリーを充填し、ＣＮＦ含有スラリーに荷重を加えると共に濃縮することを特徴とするＣＮＦの成形方法」を提案している。同文献は、「乾燥条件の調整が容易で収縮やひび割れが無く安定的に高度な３次元構造のＣＮＦ成形物を高い生産性で得ることができるＣＮＦの成形方法及びその成形方法によって得られるＣＮＦ成形体を提供することを目的とする」ものであるとしている。
【０００３】
しかしながら、同文献はＣＮＦ成型物の製造において使用する型や製造方法自体に着目して乾燥性を向上する発明であり、使用するセルロース繊維スラリーの脱水性等に着目するものではない。しかるに、セルロース繊維スラリーの脱水性等を改善することができれば、成形体等の乾燥性を向上することができるなどの利点がある。
【先行技術文献】
【特許文献】
【０００４】
【特許文献１】特開２０１６−９４６８３号公報
【発明の概要】
【発明が解決しようとする課題】
【０００５】
本発明が解決しようとする主たる課題は、脱水性に優れるセルロース繊維のスラリーを提供することにある。
【課題を解決するための手段】
【０００６】
上記課題を解決するために種々試験を行った中で、本発明者等は、まず、セルロースナノファイバーは高強度化のために用いられるセルロース繊維であるが、全てのセルロース繊維をセルロースナノファイバーとすると脱水性が低下し、一方、所定の割合でパルプとすると脱水性が著しく向上することを知見した。また、上記所定の割合を特定の基準で限定すると、成形体等の強度も担保されることを知見した。このような知見に基づいて想到するに至ったのが、次に示す手段である。
【０００７】
（請求項１に記載の手段）
セルロース繊維を主成分とするスラリーであり、
前記セルロース繊維としてセルロースナノファイバーに加えてパルプを含み、
前記パルプは、前記スラリーの保水度を前記セルロースナノファイバーの保水度で除した値が０．５０〜０．９９となり、かつ前記スラリーの自重脱水性が１．１〜２．５となるように含まれている、
ことを特徴とするセルロース繊維のスラリー。
【０００８】
（請求項２に記載の手段）
前記セルロースナノファイバーの平均繊維径が１０〜１００ｎｍ、前記パルプの平均繊維径が１０〜１００μｍであり、
前記パルプが前記セルロース繊維中において５〜７０質量％を占める、
請求項１に記載のセルロース繊維のスラリー。
【０００９】
（請求項３に記載の手段）
前記パルプのフリーネスが１０〜８００ｍｌである、
請求項１又は請求項２に記載のセルロース繊維のスラリー。
【００１０】
（請求項４に記載の手段）
前記セルロース繊維スラリー中におけるセルロース繊維の固形分濃度が１〜１０質量％である、
請求項１〜３のいずれか１項に記載のセルロース繊維のスラリー。
【００１１】
（請求項５に記載の手段）
密度１．２ｇ／ｃｍ3、含水率１０質量％以下のシート状とした場合における引張弾性率が５〜２０ＧＰａである、
請求項１〜４のいずれか１項に記載のセルロース繊維のスラリー。
【発明の効果】
【００１２】
本発明によると、脱水性に優れるセルロース繊維のスラリーとなる。
【発明を実施するための形態】
【００１３】
次に、本発明を実施するための形態を説明する。なお、本実施の形態は本発明の一例である。本発明の範囲は、本実施の形態の範囲に限定されない。
【００１４】
本形態のセルロース繊維のスラリー（以下、単に「スラリー」とも言う。）は、セルロース繊維を主成分（好ましくは１質量％以上）とする。また、当該セルロース繊維は、セルロースナノファイバーに加えて所定の割合でパルプを含む。
【００１５】
本形態のセルロース繊維のスラリーは、例えば、脱水、成形等することによって成形体等とすることができる。ただし、本形態のセルロース繊維のスラリーの用途は、成形体等に限定されず、例えば、３Ｄプリンターのインク原料などとしても利用することができる。以下、順に説明する。
【００１６】
（セルロースナノファイバー）
本形態においてセルロースナノファイバーは、セルロース繊維の水素結合点を増やし、もって成形体等の強度を向上する役割を有する。セルロースナノファイバーは、原料パルプを解繊（微細化）することで得ることができる。
【００１７】
セルロースナノファイバーの原料パルプとしては、例えば、広葉樹、針葉樹等を原料とする木材パルプ、ワラ・バガス・綿・麻・じん皮繊維等を原料とする非木材パルプ、回収古紙、損紙等を原料とする古紙パルプ（ＤＩＰ）等の中から１種又は２種以上を選択して使用することができる。なお、以上の各種原料は、例えば、セルロース系パウダーなどと言われる粉砕物の状態等であってもよい。
【００１８】
ただし、不純物の混入を可及的に避けるために、木材パルプを使用するのが好ましい。木材パルプとしては、例えば、広葉樹クラフトパルプ（ＬＫＰ）、針葉樹クラフトパルプ（ＮＫＰ）等の化学パルプ、機械パルプ（ＴＭＰ）等の中から１種又は２種以上を選択して使用することができる。
【００１９】
広葉樹クラフトパルプは、広葉樹晒クラフトパルプであっても、広葉樹未晒クラフトパルプであっても、広葉樹半晒クラフトパルプであってもよい。同様に、針葉樹クラフトパルプは、針葉樹晒クラフトパルプであっても、針葉樹未晒クラフトパルプであっても、針葉樹半晒クラフトパルプであってもよい。
【００２０】
機械パルプとしては、例えば、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）、漂白サーモメカニカルパルプ（ＢＴＭＰ）等の中から１種又は２種以上を選択して使用することができる。
【００２１】
ただし、脱水性に優れ、かつ高い引張弾性率を得ることができるという点で化学パルプを用いることが好ましく、特に、セルロース純度とコストの観点から晒クラフトパルプを用いるのが好ましい。なかでも、ＬＢＫＰ又はＮＢＫＰが特に好ましい。
【００２２】
また、ある程度の引張弾性率を有しつつ、脱水性に極端に優れるものを得たい場合は、リグニンを含有するパルプを使用するのが好ましく、機械パルプを使用するのがより好ましく、ＢＴＭＰを使用するのが特に好ましい。
【００２３】
セルロースナノファイバーの解繊に先立っては、化学的手法によって前処理することもできる。化学的手法による前処理としては、例えば、酸による多糖の加水分解（酸処理）、酵素による多糖の加水分解（酵素処理）、アルカリによる多糖の膨潤（アルカリ処理）、酸化剤による多糖の酸化（酸化処理）、還元剤による多糖の還元（還元処理）等を例示することができる。
【００２４】
解繊に先立ってアルカリ処理すると、パルプが持つヘミセルロースやセルロースの水酸基が一部解離し、分子がアニオン化することで分子内及び分子間水素結合が弱まり、解繊におけるセルロース繊維の分散が促進される。
【００２５】
アルカリ処理に使用するアルカリとしては、例えば、水酸化ナトリウム、水酸化リチウム、水酸化カリウム、アンモニア水溶液、水酸化テトラメチルアンモニウム、水酸化テトラエチルアンモニウム、水酸化テトラブチルアンモニウム、水酸化ベンジルトリメチルアンモニウム等の有機アルカリ等を使用することができる。ただし、製造コストの観点からは、水酸化ナトリウムを使用するのが好ましい。
【００２６】
解繊に先立って酵素処理や酸処理、酸化処理を施すと、セルロースナノファイバーの保水度を低く、結晶化度を高くすることができ、かつ均質性を高くすることができる。この点、セルロースナノファイバーの保水度が低いと脱水し易くなり、セルロース繊維スラリーの脱水性が向上する。
【００２７】
原料パルプを酵素処理や酸処理、酸化処理すると、パルプが持つヘミセルロースやセルロースの非晶領域が分解され、結果、微細化処理のエネルギーを低減することができ、セルロース繊維の均一性や分散性を向上することができる。セルロース繊維の分散性は、例えば、成形体等の均質性向上に資する。ただし、前処理は、セルロースナノファイバーのアスペクト比を低下させるため、過度の前処理は避けるのが好ましい。
【００２８】
原料パルプの解繊は、例えば、ビーター、高圧ホモジナイザー、高圧均質化装置等のホモジナイザー、グラインダー、摩砕機等の石臼式摩擦機、単軸混練機、多軸混練機、ニーダーリファイナー、ジェットミル等を使用して原料パルプを叩解することによって行うことができる。ただし、リファイナーやジェットミルを使用して行うのが好ましい。
【００２９】
原料パルプの解繊は、得られるセルロースナノファイバーの平均繊維径、平均繊維長、保水度、結晶化度、擬似粒度分布のピーク値、パルプ粘度、分散液のＢ型粘度が、以下に示すような所望の値又は評価となるように行うのが好ましい。
【００３０】
セルロースナノファイバーの平均繊維径（平均繊維幅。単繊維の直径平均。）は、好ましくは１０〜１００ｎｍ、より好ましくは１５〜９０ｎｍ、特に好ましくは２０〜８０ｎｍである。セルロースナノファイバーの平均繊維径が１０ｎｍを下回ると、脱水性が悪化するおそれがある。また、成形体等が緻密になり過ぎ、乾燥性が悪化するおそれがある。
【００３１】
他方、セルロースナノファイバーの平均繊維径が１００ｎｍを上回ると、水素結合点の増加効果が得られないおそれがある。
【００３２】
セルロースナノファイバーの平均繊維径は、例えば、原料パルプの選定、前処理、解繊等によって調整することができる。
【００３３】
セルロースナノファイバーの平均繊維径の測定方法は、次のとおりである。
まず、固形分濃度０．０１〜０．１質量％のセルロースナノファイバーの水分散液１００ｍｌをテフロン（登録商標）製メンブレンフィルターでろ過し、エタノール１００ｍｌで１回、ｔ−ブタノール２０ｍｌで３回溶媒置換する。次に、凍結乾燥し、オスミウムコーティングして試料とする。この試料について、構成する繊維の幅に応じて３，０００倍〜３０，０００倍のいずれかの倍率で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径を平均繊維径とする。
【００３４】
セルロースナノファイバーの平均繊維長（単繊維の長さ）は、好ましくは０．３〜２０００μｍ、より好ましくは０．４〜２００μｍ、特に好ましくは０．５〜２０μｍである。セルロースナノファイバーの平均繊維長が０．３μｍを下回ると、成形体等を製造する場合において、脱水の過程で流出する繊維の割合が多くなり、また、成形体等の強度を担保することができなくなるおそれがある。
【００３５】
他方、セルロースナノファイバーの平均繊維長が２０００μｍを上回ると、繊維同士が絡み易くなり、また、成形体等の表面性が悪化するおそれがある。
【００３６】
セルロースナノファイバーの平均繊維長は、例えば、原料パルプの選定、前処理、解繊等によって調整することができる。
【００３７】
セルロースナノファイバーの平均繊維長の測定方法は、平均繊維径の場合と同様にして、各繊維の長さを目視で計測する。計測値の中位長を平均繊維長とする。
【００３８】
セルロースナノファイバーの保水度は、例えば９０〜６００％、好ましくは２００〜５００％、より好ましくは２４０〜４６０％である。セルロースナノファイバーの保水度が９０％を下回ると、セルロースナノファイバーの分散性が悪化し、パルプと均一に混合することができなくなるおそれがある。
【００３９】
他方、セルロースナノファイバーの保水度が６００％を上回ると、セルロースナノファイバー自体の保水力が高くなり、セルロース繊維スラリーの脱水性が悪化するおそれがある。
【００４０】
セルロースナノファイバーの保水度は、例えば、原料パルプの選定、前処理、解繊等によって調整することができる。
【００４１】
セルロースナノファイバーの保水度は、ＪＡＰＡＮ  ＴＡＰＰＩ  Ｎｏ．２６（２０００）に準拠して測定した値である。
【００４２】
セルロースナノファイバー結晶化度は、好ましくは４５〜９０％、より好ましくは５５〜８８％、特に好ましくは６０〜８６％である。セルロースナノファイバーの結晶化度が以上の範囲内であれば、成形体等の強度を担保することができる。
【００４３】
結晶化度は、例えば、原料パルプの選定、前処理、解繊等で任意に調整することができる。
【００４４】
セルロースナノファイバーの擬似粒度分布曲線におけるピーク値は、１つのピークであるのが好ましい。１つのピークである場合、セルロースナノファイバーは、繊維長及び繊維径の均一性が高く、セルロース繊維スラリーの脱水性に優れる。
【００４５】
セルロースナノファイバーのピーク値は、例えば１〜１００μｍ、好ましくは３〜８００μｍ、より好ましくは５〜６０μｍである。
【００４６】
セルロースナノファイバーのピーク値は、例えば、原料パルプの選定、前処理、解繊等によって調整することができる。
【００４７】
セルロースナノファイバーのピーク値は、ＩＳＯ−１３３２０（２００９）に準拠して測定した値である。より詳細には、まず、粒度分布測定装置（株式会社セイシン企業のレーザー回折・散乱式粒度分布測定器）を使用してセルロースナノファイバーの水分散液の体積基準粒度分布を調べる。次に、この分布からセルロースナノファイバーの中位径を測定する。この中位径をピーク値とする。
【００４８】
セルロースナノファイバーのパルプ粘度は、好ましくは１〜１０ｃｐｓ、より好ましくは１〜９ｃｐｓ、特に好ましくは１〜８ｃｐｓである。パルプ粘度は、セルロースを銅エチレンジアミン液に溶解させた後の溶解液の粘度であり、パルプ粘度が大きいほどセルロースの重合度が大きいことを示している。パルプ粘度が以上の範囲内であれば、スラリーに脱水性を付与しつつ、成形体としたときの機械的物性を保持できる。
【００４９】
解繊して得られたセルロースナノファイバーは、必要により、パルプと混合するに先立って水系媒体中に分散して分散液としておくことができる。水系媒体は、全量が水であるのが特に好ましい（水溶液）。ただし、水系媒体は、一部が水と相溶性を有する他の液体であってもよい。他の液体としては、例えば、炭素数３以下の低級アルコール類等を使用することができる。
【００５０】
セルロースナノファイバーの分散液（濃度１％）のＢ型粘度は、好ましくは１０〜４０００ｃｐｓ、より好ましくは８０〜３０００ｃｐｓ、特に好ましくは１００〜２０００ｃｐｓである。分散液のＢ型粘度を以上の範囲内にすると、パルプとの混合が容易になり、また、セルロース繊維スラリーの脱水性が向上する。
【００５１】
セルロースナノファイバーの分散液のＢ型粘度（固形分濃度１％）は、ＪＩＳ−Ｚ８８０３（２０１１）の「液体の粘度測定方法」に準拠して測定した値である。Ｂ型粘度は分散液を攪拌したときの抵抗トルクであり、高いほど攪拌に必要なエネルギーが多くなることを意味する。
【００５２】
（パルプ）
本形態においてパルプは、セルロース繊維スラリーの脱水性を向上する役割を有する。
【００５３】
ただし、パルプは、保水度比（セルロース繊維スラリーの保水度をセルロースナノファイバーの保水度で除した値）及びセルロース繊維スラリーの自重脱水性が所定の範囲内になるように含ませるのが好ましい。このような限定を加えることで、セルロース繊維スラリーから成形体等を製造した場合においては、当該成形体等の強度が担保される。なお、保水度比及び自重脱水性の詳細については、後述する。
【００５４】
セルロースナノファイバー及びパルプの平均繊維径を特定の範囲とした場合において、セルロース繊維中におけるパルプの含有率は、好ましくは１〜７０質量％、より好ましくは５〜６０質量％、特に好ましくは１０〜５０質量％である。パルプの含有率が１質量％を下回ると、セルロース繊維スラリーの脱水性が十分に向上しないおそれがある。
【００５５】
他方、パルプの含有率が７０質量％を上回ると、結果的にセルロースナノファイバーの含有率が減る結果、セルロース繊維の水素結合点が減少し、セルロース繊維スラリーから成形体等を製造した場合において、当該成形体の強度が担保されないおそれがある。
【００５６】
さらに、上記特定の範囲は、好ましくはセルロースナノファイバーの平均繊維径については１０〜１００ｎｍ、パルプの平均繊維径については１０〜１００μｍである。この点、セルロースナノファイバー及びパルプの平均繊維径が近過ぎたり（例えば、セルロースナノファイバーの平均繊維径が太過ぎたり、パルプの平均繊維径が細過ぎたりする場合。）、遠過ぎたり（例えば、セルロースナノファイバーの平均繊維径が細過ぎたり、パルプの平均繊維径が太過ぎたりする場合。）すると、以上のようにパルプの含有率を特定したとしても、セルロースナノファイバー及びパルプの含有による相互補完的な効果が得られないおそれがある。
【００５７】
パルプとしては、セルロースナノファイバーの原料パルプと同様のものを使用することができる。ただし、パルプとしては、セルロースナノファイバーの原料パルプと同じものを使用するのが好ましい。パルプとしてセルロースナノファイバーの原料パルプと同じものを使用すると、両者の親和性が向上し、結果、セルロース繊維スラリーや成形体等の均質性が向上する。
【００５８】
パルプの平均繊維径（平均繊維幅。単繊維の直径平均。）は、好ましくは１０〜１００μｍ、より好ましくは１０〜８０μｍ、特に好ましくは１０〜６０μｍである。パルプの平均繊維径が以上の範囲内であれば、パルプの含有率を前述した範囲内とすることで、セルロース繊維スラリーの脱水性がより向上する。
【００５９】
パルプの平均繊維径は、例えば、パルプの選定、軽い解繊等によって調整することができる。
【００６０】
パルプの平均繊維径の測定方法は、次のとおりである。
まず、固形分濃度０．０１〜０．１質量％のパルプの水分散液１００ｍｌをテフロン（登録商標）製メンブレンフィルターでろ過し、エタノール１００ｍｌで１回、ｔ−ブタノール２０ｍｌで３回溶媒置換する。次に、凍結乾燥し、オスミウムコーティングして試料とする。この試料について、構成する繊維の幅に応じて１００倍〜１０００倍のいずれかの倍率で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径を平均繊維径とする。
【００６１】
パルプのフリーネスは、好ましくは１０〜８００ｍｌ、より好ましくは２００〜７８０ｍｌ、特に好ましくは４００〜７５０ｍｌである。パルプのフリーネスが８００ｍｌを上回ると、セルロース繊維スラリーの脱水性は向上できるものの、成形体等とした際に表面に凹凸ができ易くなり、また、繊維が剛直になってセルロースナノファイバーと一体化せず、密度が向上しないおそれがある。
【００６２】
他方、パルプのフリーネスが１０ｍｌを下回ると、セルロース繊維スラリーの脱水性が十分に向上しないおそれがあり、また、パルプ繊維自体の剛直性が低下し、成形体等を支持する繊維として機能しなくなるおそれがある。
【００６３】
パルプのフリーネスは、ＪＩＳ  Ｐ８１２１−２（２０１２）に準拠して測定した値である。
【００６４】
（セルロース繊維のスラリー）
セルロースナノファイバー及びパルプは、所定の割合で混合し、好ましくはパルプの含有率が前述した範囲内となるように混合し、もってセルロース繊維のスラリーとする。なお、セルロースナノファイバー及びパルプは、それぞれを分散液の状態で混合することもできる。
【００６５】
セルロースナノファイバー及びパルプの混合に際しては、水等の媒体を加える等して、セルロース繊維スラリー中におけるセルロース繊維の固形分濃度を調節すると好適である。セルロース繊維の固形分濃度は、好ましくは１．０〜１５質量％、より好ましくは１．２〜７．０質量％、特に好ましくは１．４〜５．０質量％である。セルロース繊維の固形分濃度が１．０質量％を下回ると、流動性が高く、例えば、セルロース繊維スラリーから成形体等を製造する場合等において、脱水の過程等でセルロース繊維が流出してしまうおそれが高くなる。
【００６６】
他方、セルロース繊維の固形分濃度が１０質量％を上回ると、流動性が著しく低下し、加工性が悪化するため、例えば、成形体を製造する工程において厚みのむらが発生し易くなり、均質な成形体を得ることが困難になるおそれがある。
【００６７】
水等の媒体（水系媒体）は、全量が水であるのが好ましい。ただし、水系媒体は、一部が水と相溶性を有する他の液体であってもよい。他の液体としては、例えば、炭素数３以下の低級アルコール類等を使用することができる。
【００６８】
セルロース繊維のスラリーは、パルプの含有率を適宜調節することで、保水度比が０．５０〜０．９９となるようにするのが好ましく、０．５５〜０．９８となるようにするのがより好ましく、０．６０〜０．９７となるようにするのが特に好ましい。
【００６９】
以上に加えて、セルロース繊維のスラリーは、パルプの含有率を適宜調節することで、自重脱水性が１．１〜３．０となるようにするのが好ましく、１．１〜２．０となるようにするのがより好ましく、１．１〜１．８となるようにするのが特に好ましい。
【００７０】
セルロース繊維スラリーの保水度比を０．５０以上に、また、自重脱水性を３．０以下にすることで、セルロース繊維のスラリーから成形体等を製造した場合において、当該成形体等の強度を担保することができる。
【００７１】
セルロースナノファイバースラリー及びセルロース繊維スラリーの保水度は、以下の方法によって測定した値である。
まず、セルロースナノファイバーのスラリー（濃度２質量％）、又はセルロース繊維のスラリー（濃度２質量％）を遠心分離機（条件：３０００ｒｐｍ、３０分）によって脱水し、得られた脱水物の質量を測定する。次に、当該脱水物を完全に乾燥し、得られた乾燥物の質量を測定する。そして、保水度（％）＝（脱水物の質量−乾燥物の質量）／乾燥物の質量×１００とする。
【００７２】
また、保水度比は、上記の保水度を基に次式に基づいて算出する。
（保水度比＝セルロース繊維スラリーの保水度÷セルロースナノファイバースラリーの保水度）
保水度は一定の遠心力をかけた後にスラリーに残存する水量のことであり、保水度が低いほど脱水性が良好であることを示す。また、保水度比が低いほど、元々のセルロースナノファイバースラリーから保水度が減少したことを示し、脱水性が増加したことを示す。
【００７３】
一方、セルロース繊維スラリーの自重脱水性は、以下の方法によって測定した値である。
セルロース繊維のスラリーを吸水基材の上の金網（３００メッシュ、幅１０ｃｍ×長さ１０ｃｍ×厚さ２ｍｍ）に塗工し、２分間放置する。そして、自重脱水性＝２分間放置後の固形分濃度／塗工前の固形分濃度とする。
【００７４】
セルロース繊維のスラリーは、セルロースナノファイバー及びパルプの種類や含有比を調節する等して、密度０．９５〜１．５ｇ／ｃｍ3、かつ厚さ３００μｍのシートとした場合における引張弾性率が５〜２０ＧＰａとなるようにするのが好ましく、７〜１８ＧＰａとなるようにするのがより好ましく、９〜１６ＧＰａとなるようにするのが特に好ましい。引張弾性率が５ＧＰａを下回ると、セルロース繊維スラリーから成形体等を製造した場合において、当該成形体の強度を担保することができないおそれがある。
【００７５】
また、セルロース繊維のスラリーは、セルロースナノファイバー及びパルプの種類や含有比を調節する等して、密度０．９５〜１．５ｇ／ｃｍ3、かつ厚さ３００μｍのシートとした場合における引張強度が１０〜２５０ＭＰａとなるようにするのが好ましく、２０〜２００ＭＰａとなるようにするのがより好ましく、３０〜１５０ＭＰａとなるようにするのが特に好ましい。引張強度が１０ＭＰａを下回ると、セルロース繊維スラリーから成形体等を製造した場合において、当該成形体等の強度を担保することができないおそれがある。
【００７６】
上記引張弾性率及び引張強度は、ＪＩＳ  Ｋ７１２７：１９９９に準拠して測定した値である。試験片（シート）は、ＪＩＳ−Ｋ６２５１で定める引張２号型ダンベル状とする。試験速度は、１０ｍｍ／分とする。また、温度２３℃、湿度５０％の環境下で測定する。
【００７７】
セルロース繊維のスラリーは、上記シートの密度が、好ましくは０．９５〜１．５０ｇ／ｍ3、より好ましくは１．００〜１．４５ｇ／ｍ3となるようにする。シートの密度が０．９５ｇ／ｍ3を下回ると、水素結合点の減少を原因としてセルロース繊維スラリーから成形体等を製造した場合において、当該成形体の強度が十分に担保されないおそれがある。
【００７８】
シートの密度は、ＪＩＳ−Ｐ−８１１８：１９９８に準拠して測定した値である。
【００７９】
上記シートの硬度は、好ましくは８０〜１０００ＭＰａである。シートの硬度が８０ＭＰａを下回ると、セルロース繊維スラリーから成形体等を製造した場合において、当該成形体の強度が十分に担保されないおそれがある。
【００８０】
また、上記シートの弾性率は、好ましくは３〜２０ＧＰａである。シートの弾性率が３ＧＰａを下回ると、セルロース繊維スラリーから成形体等を製造した場合において、当該成形体の強度が十分に担保されないおそれがある。
【００８１】
シートの硬度及び弾性率は、ＩＳＯ１４５７７に準拠して測定及び算出した２５℃におけるナノインデンテーション硬度・弾性率（圧縮弾性率）を意味する。
［ナノインデンテーション法測定条件］
装置：Ｈｙｓｉｔｒｏｎ  Ｉｎｃ．Ｔｒｉｂｏｉｎｄｅｎｔｅｒ
圧子：Ｂｅｒｋｏｖｉｃｈ（三角錐型）
温度：２５℃
押し込み荷重：１００ｍＮ
押し込み深さ：５００ｎｍ
押し込み速度：２０ｍＮ／秒
【００８２】
上記シートの引張破壊ひずみは、１０％以下が好ましく、５％以下がより好ましく、４％以下が特に好ましく、３％以下が最も好ましい。引用破壊ひずみが上記上限を超えると、ひずみが大きく用途が限られることがある。他方、一方、上記シートの引張破壊ひずみは、０％が最もよいが、例えば、１〜３％であっても許容される。
【００８３】
シートの引張破壊ひずみは、ＪＩＳ  Ｋ７１２７：１９９９に準拠し、温度２３℃の環境下、試験片をＪＩＳ−Ｋ６２５１で定める引張２号型ダンベル状とし、試験速度を１０ｍｍ／分として測定した値である。
【００８４】
（その他）
セルロース繊維のスラリーには、必要により、例えば、酸化防止剤、腐食防止剤、光安定剤、紫外線吸収剤、耐熱安定剤、分散剤、消泡剤、スライムコントロール剤、防腐剤等の添加剤を添加することができる。
【００８５】
セルロース繊維のスラリーには、必要により、セルロースナノファイバーよりも平均繊維径の太いミクロフィブリル化セルロース（ＭＦＣ）を混合することもできる。
【実施例】
【００８６】
次に、本発明の実施例について説明する。
セルロース繊維としてセルロースナノファイバー及びパルプを含むセルロース繊維のスラリーを作製し、保水度及び自重脱水性を調べる試験を行った。セルロースナノファイバーの原料パルプ及びパルプとしては、紙パルプであるＬＢＫＰを使用した。セルロースナノファイバーは、原料パルプ（ＬＢＫＰ、水分９８質量％）をリファイナーで予備叩解し、次いで高圧ホモジナイザーで解繊して得た。このセルロースナノファイバーは、濃度２質量％の水分散液であった。得られたセルロースナノファイバーは、平均繊維径３０ｎｍ、保水度３４８％、結晶化度７５％であった。また、パルプは、平均繊維径２０μｍ、フリーネス５５７ｍｌであった。
【００８７】
セルロースナノファイバーとパルプのスラリーを、表１に示す乾燥重量比（配合率）で混合し、保水度及び自重脱水性を調べた。
【００８８】
次に、得られたセルロース繊維のスラリーから厚さ３００μｍのシート（成形体）を作製し、当該成形体について引張弾性率及び引張強度を調べる試験を行った。具体的には、セルロース繊維のスラリーから密度１．２１ｇ／ｃｍ3、含水率１０質量％以下のシートを製造し、当該シートについて引張弾性率及び引張強度を調べることとした。当該シートは、例えば、セルロース繊維のスラリーから湿紙を形成し、当該湿紙を脱水及び加圧加熱することで得ることができる。この際、密度及び含水率を最終的に決定することになる加圧加熱は、二段階で行った。条件は、一段目（１２０℃、４．９ＭＰａ、１５分間）、二段目（１２０℃、１４．７ＭＰａ、１５分間）とした。
【００８９】
結果を表１に示した。なお、保水度、自重脱水性、引張弾性率、及び引張強度の測定方法は、前述したとおりである。
【表１】
2020059934.tif 000002
【００９０】
（考察）
表１から、セルロース繊維としてセルロースナノファイバーに加えてパルプを含む場合においては、セルロース繊維スラリーの脱水性が著しく向上することが分かる。しかも、この場合において、セルロース繊維スラリーの保水度比が０．９９以下、かつ自重脱水性が１．１以上となるようにパルプが含まれていると、セルロース繊維スラリーからシートを製造した場合において当該シートの強度が担保されることも分かる。
【産業上の利用可能性】
【００９１】
本発明は、例えば、セルロース繊維成形体の原料、３Ｄプリンターの原料インク、各種構造体（例えば、建物の外壁や内壁等も含む。）用の原料や添加剤などとして使用することができるセルロース繊維のスラリーとして利用可能である。